(57)【要約】【課題】廃棄焼却時や火災時に有毒な塩化水素ガス等を発生したりダイオキシン類等の発生源とならず、また動物の体内のホルモン作用を攪乱すると指摘されている可塑剤の添加量を大幅に削減することができ環境保全性に優れ、また塩化ビニル樹脂製の化粧フィルムと同等かそれ以上の適当な引張切断強さ、伸び及びカッティング性を発現させることができ、さらに適度なぬれ指数（表面張力）を付与して汎用性に優れる化粧フィルムを提供することを目的とする。  【解決手段】本発明は、ポリエチレン重合体と環状オレフィン重合体とを含有する組成物を形成して得られる化粧フィルムであって、前記組成物中の前記ポリエチレン重合体及び前記環状オレフィン重合体の配合比が、前記ポリエチレン重合体が４０〜９９ｗｔ％好ましくは６５〜９９ｗｔ％、前記環状オレフィン重合体が１〜６０ｗｔ％好ましくは１〜３５ｗｔ％である構成を備える。  【選択図】なし【特許請求の範囲】
【請求項１】
ポリエチレン重合体と環状オレフィン重合体とを含有する組成物を形成して得られる化粧フィルムであって、前記組成物中の前記ポリエチレン重合体及び前記環状オレフィン重合体の配合比が、前記ポリエチレン重合体が４０〜９９ｗｔ％好ましくは６５〜９９ｗｔ％、前記環状オレフィン重合体が１〜６０ｗｔ％好ましくは１〜３５ｗｔ％であることを特徴とする化粧フィルム。
【請求項２】
前記ポリエチレン重合体及び前記環状オレフィン重合体の混合物１００重量部に対し、１〜５０重量部のポリプロピレン、ポリブチレンテレフタレート，ポリアリレート等の芳香族ポリエステル、変性ポリフェニレンエーテル，ポリエーテルサルホン，ポリサルホン等の非晶性熱可塑性樹脂、超高分子量ポリエチレン等の内いずれか１種以上の熱可塑性樹脂が配合されていることを特徴とする請求項１に記載の化粧フィルム。
【請求項３】
前記ポリエチレン重合体及び前記環状オレフィン重合体の混合物１００重量部に対し、０．０００５〜１０重量部のブロッキング防止剤が配合されていることを特徴とする請求項１又は２に記載の化粧フィルム。
【発明の詳細な説明】
【技術分野】
【０００１】
本発明は、建築内装材等の装飾フィルム、広告看板用フィルム等の化粧フィルムに関するものである。
【背景技術】
【０００２】
従来より、建築内装材等の室内装飾フィルム、広告看板用フィルム等の化粧フィルムは、塩化ビニル樹脂製で形成されているものが多くみられる。塩化ビニル樹脂製の化粧フィルムは、顔料の分散性，柔軟性，加工性，耐候性，表面光沢性等に優れ、適当な引張切断強さ及び伸びを有しているので、着色が容易で装飾性に優れ、またカッティング性に優れ原反フィルムを容易に所定の大きさに切断することができ、さらに寸法安定性及び耐久性に優れているからである。
しかしながら、塩化ビニル樹脂製の化粧フィルムに柔軟性を付与するために添加される可塑剤が、動物の体内のホルモン作用を攪乱し、生殖機能を阻害したり悪性腫瘍を引き起こす等の可能性があると指摘されている。また、廃棄焼却時や火災時に有毒な塩化水素ガス等を発生したりダイオキシン類等の発生源となることが指摘されている。
そこで、このような塩化ビニル樹脂製の化粧フィルムが有する問題点を解決するために、種々の技術が開発されている。
【０００３】
例えば、ポリエチレンテレフタレート（ＰＥＴ），ポリブチレンテレフタレート（ＰＢＴ），アクリロニトリル／ブタジエン／スチレン（ＡＢＳ），ポリオキシメチレン（ＰＯＭ），ポリメタクリル酸メチル（ＰＭＭＡ），ポリフェニレンエーテル（ＰＰＥ），ポリエーテルエーテルケトン（ＰＥＥＫ）等を用いる試みがなされている。しかし、これらの樹脂で作成された化粧フィルムは、標準的な塩化ビニル樹脂製の化粧フィルムと比較して、引張切断強さが強く伸びが小さいため、柔軟性に欠けるとともにカッティング性に欠けるという問題点を有している。
【０００４】
また、生分解性樹脂であるヒアルロン酸化合物（ＨＡ），ポリ水酸化アルカノエート（ＰＨＡ）やポリビニルアルコール（ＰＶＡ）等を用いる試みもなされている。これらの樹脂は環境保全性等に優れているが、これらの樹脂で作成された化粧フィルムは、塩化ビニル樹脂製の化粧フィルムと比較して、耐候性、表面光沢性に欠けるという問題点を有している。
【０００５】
そこで、これらの問題点を解決すべく、種々研究されている。廃棄焼却時や火災時に有毒な塩化水素ガス等を発生したりダイオキシン類等の発生源となる塩素を含有しないフィルムとして、例えば（特許文献１）には「非晶質環状オレフィン系重合体の全含有量が２１〜９５重量％、ポリプロピレン系樹脂等のポリオレフィン系重合体の全含有量が７９〜５重量％であるカード用フィルム」が開示されている。
【特許文献１】特開平９−１０４７６７号公報
【発明の開示】
【発明が解決しようとする課題】
【０００６】
しかしながら上記従来の技術においては、以下のような課題を有していた。
（１）（特許文献１）に開示の技術は、プリペイドカード，キャッシュカード，クレジットカード等のカード用に好適に使用できるものなので、優れた復元性，耐屈曲性等に優れているが、化粧フィルムとして用いる場合に必要な最適な引張切断強さや伸びを有しておらず柔軟性や加工性等に欠けるという課題を有していた。具体的には、（特許文献１）の実施例１（厚さ２００μｍ）に、伸び１０〜１８％が記載されているが、塩化ビニル製樹脂で形成された一般的な化粧フィルムの伸びが５００％程度（厚さ１００μｍの場合）であるのに対して著しく小さく、柔軟性や加工性に著しく欠けるという課題を有していた。
（２）柔軟性に欠けるため、被着体の形状に応じて貼着して用いる建築内装用フィルムや広告看板用フィルム等の化粧フィルムとして用いることができないという課題を有していた。
【０００７】
本発明は上記従来の課題を解決するもので、廃棄焼却時や火災時に有毒な塩化水素ガス等を発生したりダイオキシン類等の発生源とならず、また動物の体内のホルモン作用を攪乱すると指摘されている可塑剤の添加量を大幅に削減することができ環境保全性に優れ、また塩化ビニル樹脂製の化粧フィルムと同等かそれ以上の適当な引張切断強さ、伸び及びカッティング性を発現させることができ、柔軟性，加工性，寸法安定性，耐候性，表面光沢性等に優れ、さらに適度なぬれ指数（表面張力）を付与するので、表面の印刷性を高めるとともに他の合成樹脂との付着性を高めることができ汎用性に優れる化粧フィルムを提供することを目的とする。
【課題を解決するための手段】
【０００８】
上記従来の課題を解決するために本発明の化粧フィルムは、以下の構成を有している。
本発明の請求項１に記載の化粧フィルムは、ポリエチレン重合体と環状オレフィン重合体とを含有する組成物を形成して得られる化粧フィルムであって、前記組成物中の前記ポリエチレン重合体及び前記環状オレフィン重合体の配合比が、前記ポリエチレン重合体が４０〜９９ｗｔ％好ましくは６５〜９９ｗｔ％、前記環状オレフィン重合体が１〜６０ｗｔ％好ましくは１〜３５ｗｔ％である構成を有している。
この構成により、以下のような作用が得られる。
ポリエチレン重合体で形成された化粧フィルムは、引張切断強さが弱く伸びが大きいため寸法安定性やカッティング性が乏しく、また耐候性が乏しいという欠点を有している。一方、環状オレフィン重合体で形成された化粧フィルムは、引張切断強さが強く伸びが小さいため柔軟性に乏しいという欠点を有しているが、透明性や耐薬品性に優れた特性を有している。そこで、これらの長所を伸ばし短所を補完するために種々検討を行った結果、ポリエチレン重合体及び環状オレフィン重合体の配合比を、ポリエチレン重合体が４０〜９９ｗｔ％好ましくは６５〜９９ｗｔ％、環状オレフィン重合体が１〜６０ｗｔ％好ましくは１〜３５ｗｔ％とすることによって、以下の作用を見出した。即ち、
（１）塩化ビニル樹脂製の化粧フィルムと同等かそれ以上の適当な引張切断強さ及び伸びを発現させることができ、柔軟性，加工性，カッティング性，寸法安定性，耐候性，表面光沢性等に優れる。また、塩素を含有しないので、廃棄焼却時や火災時に有毒な塩化水素ガス等を発生したりダイオキシン類等の発生源とならず環境保全性に優れる。
（２）溶融温度又は粘度を低下させ成形加工性を改善したり柔軟性や弾性を付与する可塑剤を添加しなくても、良好な成形加工性，柔軟性等を発現させることができるので、動物の体内のホルモン作用を攪乱し生殖機能を阻害したり悪性腫瘍を引き起こす等の可能性があると指摘されている可塑剤の添加量を大幅に削減することができ環境保全性に優れる。
（３）ポリエチレン重合体及び環状オレフィン重合体が所定の配合比で配合されているので、理由は不明であるが、フィルムに適度なぬれ指数（表面張力）を付与して、表面の印刷性を高めるとともに他の合成樹脂との付着性を高め容易に積層体を形成することができ汎用性に優れる。
【０００９】
ここで、ポリエチレン重合体としては、短鎖，長鎖分岐の多いＬＤＰＥや直鎖状低密度ポリエチレン（ＬＬＤＰＥ）等の低密度ポリエチレン、直鎖状の高密度ポリエチレン（ＨＤＰＥ）、ＬＤＰＥとＨＤＰＥの中間の密度をもつ中密度ポリエチレン等の１種若しくは複数種を混合して用いることができる。
低密度ポリエチレン、中密度ポリエチレン、高密度ポリエチレン等の混合量を任意の配合比にすることによって、メルトフローレート及び密度を調整することができる。メルトフローレートは高密度ポリエチレンで小さく低密度ポリエチレンで大きく、密度は高密度ポリエチレンで大きく低密度ポリエチレンで小さいため、適量配合することによって化粧フィルムの成形性を高めることができるとともに、密度を用途に応じて最適に調整することができる。
【００１０】
ポリエチレン重合体は、低密度ポリエチレン、中密度ポリエチレン、高密度ポリエチレン等を所定の配合比で混合してメルトフローレートが０．３〜８ｇ／１０分（ＪＩＳ  Ｋ  ７２１０に準じ、温度１９０℃の条件下で１０分間当たりに押し出された材料の重量）に調整されたものを用いることができる。
ポリエチレン重合体のメルトフローレートが０．３ｇ／１０分より小さくなるにつれ成形性に欠け生産性が低下する傾向がみられ、８ｇ／１０分より大きくなるにつれ成形された化粧フィルムの弾性率が低下しフィルムの腰が弱くなり汎用性が低下する傾向がみられるため、いずれも好ましくない。
【００１１】
環状オレフィン重合体としては、（ａ）環式炭化水素でエチレン結合をもつシクロプロペン，シクロブテン，シクロペンテン，シクロへキセン，シクロヘプテン，シクロオクテン，シクロノネン，シクロデセン等の環状オレフィンの付加重合体、（ｂ）水素化された環状オレフィン重合体、（ｃ）環状オレフィンとエチレン，プロピレン等のα−オレフィンとのランダム共重合体、（ｄ）前記（ａ）〜（ｃ）の重合体を不飽和カルボン酸やその誘導体等で変性したグラフト変性体等を用いることができる。
環状オレフィン重合体は、ガラス転移点が１２０〜１７０℃好ましくは１４０〜１７０℃のものが好適に用いられる。ガラス転移点が１４０℃より低くなるにつれ得られる化粧フィルムの寸法安定性や耐熱性が低下する傾向がみられ、特に１２０℃より低くなるとこの傾向が著しくなるので好ましくない。また、ガラス転移点が１７０℃より高くなると成形性が悪化し生産性が低下するとともに硬くなり柔軟性に欠けるため好ましくない。
【００１２】
環状オレフィン重合体の配合比が、１ｗｔ％より少なくなるにつれ、塩化ビニル樹脂製の化粧フィルムと比較して引張切断強さが小さく、かつ、伸びが増大しカッティング性等の加工性や寸法安定性等が低下する傾向がみられ、３５ｗｔ％より多くなるにつれ、引張切断強さが大きく、かつ、伸びが低下し柔軟性等が低下する傾向がみられる。特に、６０ｗｔ％より多くなると、この傾向が著しくなるので好ましくない。
【００１３】
化粧フィルムの厚さとしては、５〜２５０μｍに形成されたものが好適に用いられる。厚さが５μｍより薄くなるにつれ使用時や生産時に化粧フィルムが絡み易く使用性や生産性が低下し、また使用時に広告用看板や内装材等として貼着する際に皺が寄り易く作業性が低下する傾向がみられ、２５０μｍより厚くなるにつれ硬く柔軟性に欠けてくるとともに単位面積当りの重量が増加するため広告用看板や内装材等として貼着する際に作業者の負担が大きく取扱性に欠け、また製造に際して原反フィルムを切断し難く生産性等が低下する傾向がみられるため好ましくない。
【００１４】
ポリエチレン重合体と環状オレフィン重合体の組成物に、酸化防止剤，光安定剤，難燃剤等の添加剤を添加することもできる。
酸化防止剤としては、フェノール系，リン系，イオウ系等の種々の酸化防止剤を用いることができる。酸化防止剤を添加することにより、化粧フィルムの製造時並びに使用時に空気中の酸素による酸化劣化や焼けを防止することができる。
光安定剤としては、ベンゾトリアゾール系，ベンゾフェノン系，サリシレート系等の紫外線吸収剤、ヒンダードアミン系光安定剤等を用いることができる。光安定剤の添加により、化粧フィルムの光酸化劣化を防止することができる。
難燃剤としては、水酸化アルミニウム，水酸化マグネシウム等の無機系難燃剤、リン酸エステル等の有機系難燃剤等を用いることができる。これにより、化粧フィルムの燃焼を抑制することができる。
その他の添加剤として、熱安定剤、核剤、抗菌・防かび剤、帯電防止剤、滑り剤等を添加することもできる。
【００１５】
酸化防止剤，光安定剤，難燃剤等の添加剤の合計の添加量は、ポリエチレン重合体及び環状オレフィン重合体を含有する組成物１００重量部に対し、１〜２０重量部が好適に用いられる。添加量が１重量部より少なくなるにつれ、添加剤の添加効果が得られず種々の特性が向上され難い傾向がみられ、２０重量部より多くなるにつれ製造時に成形性等が低下する傾向がみられるため、いずれも好ましくない。
【００１６】
また、必要に応じて、顔料又は染料からなる着色剤を添加して必要な色彩をもたせることもできる。用途に応じて、透明、不透明な着色が用いられるが、一般的には、被着体の表面を隠蔽することが必要であり、不透明に着色される。
着色剤としては、チタン白、亜鉛華、弁柄、朱、群青、コバルトブルー、チタン黄、カーボンブラック等の無機顔料、イソインドリノン、バンザイエローＡ、キナクリドン、パーマネントレッド４Ｒ、フタロシアニンブルー等の有機顔料あるいは染料、アルミニウム、真珠等の金属顔料、二酸化チタン被覆雲母、塩基性炭酸亜鉛等、の箔粉からなる真珠光沢顔料等が用いられる。また、必要に応じて、無機充填剤を添加してもよく、炭酸カルシウム、硫酸バリウム、クレー、タルク、酸化ケイ素、酸化アルミニウム等の粉末等が挙げられる。
【００１７】
化粧フィルムは、種々の製膜法によって成形することができ、カレンダフィルム、キャストフィルム、Ｔダイフィルム、インフレーションフィルム等として提供することができる。
【００１８】
化粧フィルムは、壁仕上げ材や床仕上げ材等の建築内装材等の装飾フィルム、屋外や屋内に設置する懸垂幕や横断幕，看板等に被着させて用いる広告看板用フィルム等に用いられる。表面に印刷用インクが定着されるインク受容層を形成することにより、インクジェット印刷等の各種印刷に好適な化粧フィルムを製造することができる。
【００１９】
本発明の請求項２に記載の発明は、請求項１に記載の化粧フィルムであって、前記ポリエチレン重合体及び前記環状オレフィン重合体の混合物１００重量部に対し、１〜５０重量部のポリプロピレン、ポリブチレンテレフタレート，ポリアリレート等の芳香族ポリエステル、変性ポリフェニレンエーテル，ポリエーテルサルホン，ポリサルホン等の非晶性熱可塑性樹脂、超高分子量ポリエチレン等の内いずれか１種以上の熱可塑性樹脂が配合された構成を有している。
この構成により、請求項１で得られる作用に加え、以下のような作用が得られる。
（１）ポリブチレンテレフタレート，ポリアリレート等の芳香族ポリエステル、変性ポリフェニレンエーテル，ポリエーテルサルホン，ポリサルホン等の非晶性熱可塑性樹脂、超高分子量ポリエチレン等のエンジニアリング樹脂やポリプロピレン等の熱可塑性樹脂が配合されているので、引張切断強さや表面張力をほとんど変えずに伸びを抑え寸法安定性を向上させることができるとともに、柔軟性，加工性，カッティング性，寸法安定性等の諸特性を要求される特性に適合させることができ自在性に優れる。
（２）耐熱性を付与することができる他、配合された熱可塑性樹脂の特性に応じて、自己消火性を付与して難燃性を高めたり、耐薬品性、耐熱老化性、耐候性、耐磨耗性等を付与して付加価値を高めることができる。具体的には、ポリブチレンテレフタレート，ポリアリレート等の芳香族ポリエステルを配合することにより耐熱性、難燃性、耐候性等を付与することができ、変性ポリフェニレンエーテル，ポリエーテルサルホン，ポリサルホン等の非晶性熱可塑性樹脂を配合することにより耐熱性、難燃性、耐薬品性等を付与することができ、超高分子量ポリエチレン等のエンジニアリング樹脂を配合することにより耐熱性、耐薬品性、耐磨耗性等を高めることができ、ポリプロピレンを配合することにより耐熱性を付与するとともに比重を小さくし軽量化することができる。
【００２０】
ここで、ポリブチレンテレフタレート，ポリアリレート等の芳香族ポリエステル、変性ポリフェニレンエーテル，ポリエーテルサルホン，ポリサルホン等の非晶性熱可塑性樹脂、超高分子量ポリエチレン等のエンジニアリング樹脂やポリプロピレン等の熱可塑性樹脂の内いずれか１種以上の配合量が、ポリエチレン重合体及び環状オレフィン重合体の混合物１００重量部に対し１重量部より少なくなるにつれ、芳香族ポリエステル、非晶性熱可塑性樹脂、エンジニアリング樹脂等の添加効果が現れず硬度、引張切断強さ及び伸び等を調節することが困難になるとともに耐熱性等を付与することができなくなる傾向がみられ、５０重量部より多くなるにつれ硬度、引張切断強さが大きくなる一方で伸びが低下し、柔軟性が低下する傾向がみられるため好ましくない。
【００２１】
本発明の請求項３に記載の発明は、請求項１又は２に記載の化粧フィルムであって、前記ポリエチレン重合体及び前記環状オレフィン重合体の混合物１００重量部に対し、０．０００５〜１０重量部のブロッキング防止剤が配合された構成を有している。
この構成により、請求項１又は２で得られる作用に加え、以下のような作用が得られる。
（１）ポリエチレン重合体及び環状オレフィン重合体の混合物１００重量部に対し、０．０００５〜１０重量部のブロッキング防止剤が配合されているので、保管時等に化粧フィルム同士が接着するブロッキングの発生を抑制することができ保管性に優れる。
【００２２】
ここで、ブロッキング防止剤の配合量が、ポリエチレン重合体及び環状オレフィン重合体の混合物１００重量部に対し０．０００５重量部より少なくなるにつれ、製造時にブロッキング防止剤を混練する経費が増加するだけでブロッキング防止効果が小さく、配合量が１０重量部より多くなるにつれ、化粧フィルムの表面に凹凸が多く形成され平滑性や表面光沢性が低下する傾向がみられるため、いずれも好ましくない。
【００２３】
ブロッキング防止剤としては、酸化ケイ素（天然及び合成シリカを含む）、炭酸カルシウム、タルク（ケイ酸マグネシウム）、ケイ酸アルミニウム、カルシウムシリケート、珪藻土、カオリン（陶土）、酸化アルミニウム、酸化チタン、酸化マグネシウム、酸化亜鉛、炭酸マグネシウム、硫酸カルシウム、硫酸バリウム等の無機系のブロッキング防止剤、脂肪酸アミド系滑剤、高級脂肪酸ポリビニルエステル、ｎ−オクタデシルウレア、Ｎ,Ｎ'−ジオレイルオキサアミド、Ｎ−エタノールステアリン酸アミド、ジカルボン酸エステルアミド等の有機系ブロッキング防止剤を用いることができる。これらは、混合して用いることもできる。なかでも球形粒子状の無機系ブロッキング防止剤が好適に用いられる。分散性に優れるとともに粒子の形状や粒径を整えるのが容易だからである。
【００２４】
ブロッキング防止剤の平均粒子径としては、０.３〜２０μｍのものが好ましく、０.５〜１５μｍのものがより好適である。平均粒子径が０．５μｍより小さくなるにつれ、凝集性が強く化粧フィルムに均一に分散され難いため局所的にブロッキングが発生し易くなる傾向がみられ、平均粒子径が１５μｍより大きくなるにつれ、フィルム表面にブロッキング防止剤の粒子が現れ表面の凹凸が大きく平滑性や表面光沢性が低下する傾向がみられる。特に、平均粒子径が０．３μｍより小さくなるか２０μｍより大きくなると、これらの傾向が著しくなるため、いずれも好ましくない。
【発明の効果】
【００２５】
以上のように、本発明の化粧フィルムによれば、以下のような有利な効果が得られる。
請求項１に記載の発明によれば、
（１）ポリエチレン重合体及び環状オレフィン重合体の配合比が、ポリエチレン重合体が４０〜９９ｗｔ％好ましくは６５〜９９ｗｔ％、環状オレフィン重合体が１〜６０ｗｔ％好ましくは１〜３５ｗｔ％であるから、塩化ビニル樹脂製の化粧フィルムと同等かそれ以上の適当な引張切断強さ及び伸びを発現させることができ、柔軟性，加工性，カッティング性，寸法安定性，耐候性，表面光沢性等に優れた化粧フィルムを提供することができる。また、塩素を含有しないので、廃棄焼却時や火災時に有毒な塩化水素ガス等を発生したりダイオキシン類等の発生源とならず環境保全性に優れた化粧フィルムを提供することができる。
（２）溶融温度又は粘度を低下させ成形加工性を改善したり柔軟性や弾性を付与する可塑剤を添加しなくても、良好な成形加工性，柔軟性等を発現させることができるので、動物の体内のホルモン作用を攪乱し生殖機能を阻害したり悪性腫瘍を引き起こす等の可能性があると指摘されている可塑剤の添加量を大幅に削減することができ環境保全性に優れた化粧フィルムを提供することができる。
（３）ポリエチレン重合体及び環状オレフィン重合体が所定の配合比で配合されているので、フィルムに適度なぬれ指数（表面張力）を付与して表面の印刷性を高めるとともに他の合成樹脂との付着性を高めることができ汎用性に優れる。
【００２６】
請求項２に記載の発明によれば、請求項１の効果に加え、
（１）引張切断強さや表面張力をほとんど変えずに伸びを抑え寸法安定性を向上させることができるとともに、柔軟性，加工性，カッティング性，寸法安定性等の諸特性を要求される特性に適合させることができ自在性に優れた化粧フィルムを提供することができる。
（２）耐熱性を付与することができる他、配合された熱可塑性樹脂の特性に応じて、自己消火性を付与して難燃性を高めたり、耐薬品性、耐熱老化性、耐候性、耐磨耗性等を付与することができ付加価値の高い化粧フィルムを提供することができる。
【００２７】
請求項３に記載の発明によれば、請求項１又は２の効果に加え、
（１）ポリエチレン重合体及び環状オレフィン重合体の混合物１００重量部に対し、０．０００５〜１０重量部のブロッキング防止剤が配合されているので、保管時等に化粧フィルム同士が接着するブロッキングの発生を抑制することができ保管性に優れた化粧フィルムを提供することができる。
【発明を実施するための最良の形態】
【００２８】
以下、本発明を実施例により具体的に説明する。なお、本発明はこれらの実施例に限定されるものではない。
【実施例】
【００２９】
（実施例１）
密度０．９１０〜０．９２５ｇ／ｃｍ３、メルトフローレート（以下、ＭＦＲという）０．５〜８ｇ（ＪＩＳ  Ｋ  ７２１０に準じて温度１９０℃，荷重２１．１８Ｎで測定）の低密度ポリエチレン（ＬＤＰＥ）（ＬＧ石油化学製）５２重量部と、密度０．９４１〜０．９６５ｇ／ｃｍ３、ＭＦＲ０．０２〜０．３ｇ（ＪＩＳ  Ｋ  ７２１０に準じて温度１９０℃，荷重２１．１８Ｎで測定）の高密度ポリエチレン（ＨＤＰＥ）（ＬＧ石油化学製）２２重量部と、密度１．００〜１．２０ｇ／ｃｍ３、ＭＦＲ５〜３０ｇ（ＪＩＳ  Ｋ  ７２１０に準じて温度２６０℃，荷重２１．１８Ｎで測定）の環状オレフィン重合体（一雄ＰＬＡＴＥＣＨ製）１３重量部と、ブロッキング防止剤として酸化ケイ素（商品名：シルトンＰＦ−６，水沢化学工業（株）製）６重量部と、酸化防止剤としてフェノール系酸化防止剤のオクタデシル−３−（３，５−ジ−ｔ−ブチル−４−ヒドロキシフェニル）プロピオネート（商品名：イルガノックス１０７６，日本チバガイギー（株）製）４重量部と、紫外線吸収剤（韓国ＬＧ化学社、品名：ＵＶ３２７）３重量部からなる組成物を、１５０℃に設定されたＴダイを装着した押出機に供給し、溶融混練して押し出し成形した。次いで、表面温度４０℃に設定された巻取りロールで冷却し、厚さ１００μｍの実施例１の化粧フィルムを得た。
【００３０】
（実施例２）
実施例１と同様の低密度ポリエチレン４５重量部、高密度ポリエチレン２０重量部、環状オレフィン重合体１３重量部、ブロッキング防止剤６重量部、酸化防止剤４重量部、紫外線吸収剤３重量部に、ポリブチレンテレフタレート（ＰＢＴ）（商品名：トレコン１４０１−Ｘ−０６、東レ製）９重量部を混合し、単軸押出し機で１５０℃で溶融混練し冷却しペレット化した。
次に、得られたペレットを１５０℃に設定されたＴダイを装着した押出機に供給し、溶融混練して押し出し成形した。次いで、表面温度４０℃に設定された巻取りロールで冷却し、厚さ１００μｍの実施例２の化粧フィルムを得た。
【００３１】
（実施例３）
実施例１と同様の低密度ポリエチレン４８重量部、高密度ポリエチレン２３重量部、環状オレフィン重合体７重量部、ブロッキング防止剤６重量部、酸化防止剤４重量部、紫外線吸収剤３重量部に、ポリサルホン（ＰＳＵ）（商品名：ユーデルＰ−１７００、ＡＭＯＣＯ社製）９重量部を混合し、単軸押出し機で１５０℃で溶融混練し冷却しペレット化した。
次に、得られたペレットを１５０℃に設定されたＴダイを装着した押出機に供給し、溶融混練して押し出し成形した。次いで、表面温度４０℃に設定された巻取りロールで冷却し、厚さ１００μｍの実施例３の化粧フィルムを得た。
【００３２】
（実施例４）
実施例１と同様の低密度ポリエチレン４５重量部、高密度ポリエチレン１５重量部、環状オレフィン重合体７重量部、ブロッキング防止剤６重量部、酸化防止剤４重量部、紫外線吸収剤３重量部に、ポリプロピレン（ＰＰ）（商品名：ハイポールＦ３００、三井化学製）２０重量部を混合し、単軸押出し機で１５０℃で溶融混練し冷却しペレット化した。
次に、得られたペレットを１５０℃に設定されたＴダイを装着した押出機に供給し、溶融混練して押し出し成形した。次いで、表面温度４０℃に設定された巻取りロールで冷却し、厚さ１００μｍの実施例４の化粧フィルムを得た。
【００３３】
（実施例５）
実施例１と同様の低密度ポリエチレン４０重量部、高密度ポリエチレン２５重量部、環状オレフィン重合体１３重量部、ブロッキング防止剤６重量部、酸化防止剤４重量部、紫外線吸収剤３重量部に、超高分子量ポリエチレン（ＵＨＰＥ）（商品名：ハイゼックスミリオン２４０Ｍ、三井化学製）９重量部を混合し、単軸押出し機で１５０℃で溶融混練し冷却しペレット化した。
次に、得られたペレットを１５０℃に設定されたＴダイを装着した押出機に供給し、溶融混練して押し出し成形した。次いで、表面温度４０℃に設定された巻取りロールで冷却し、厚さ１００μｍの実施例５の化粧フィルムを得た。
実施例１乃至５の化粧フィルムの組成物の配合量（重量部）を（表１）に示す。
【００３４】
【表１】
2005162965.tif 000002
【００３５】
（比較例１）
実施例１で用いた低密度ポリエチレンを厚さ１００μｍに製膜したものを比較例１の化粧フィルムとした。
（比較例２）
実施例１で用いた高密度ポリエチレンを厚さ１００μｍに製膜したものを比較例２の化粧フィルムとした。
（比較例３）
実施例１で用いた環状オレフィン重合体を厚さ１００μｍに製膜したものを比較例３の化粧フィルムとした。
【００３６】
（フィルムの引張切断強さ及び伸びの評価）
得られた化粧フィルムの引張切断強さ及び伸びをＪＩＳ  Ｋ  ６７３２に準じた方法で測定・算出し、表面張力をＪＩＳ  Ｋ  ６７６８に準じた方法で測定した。結果を（表２）に示す。なお、ＭＤはフィルムの長手方向（巻取り方向）と平行な方向に荷重を加えた場合を示し、ＴＤはフィルムの長手方向と直交する方向に荷重を加えた場合を示す。（表２）に示すものは、ＭＤ・ＴＤ別々に９個の測定値及び算出値の中から大小それぞれ２個の値を除き、残りの５個から算出した平均値である。
また、参考のために、（表３）に標準的な塩化ビニル樹脂製フィルム（厚さ１００μｍ）の引張切断強さ及び伸びの測定結果を示す。
【００３７】
【表２】
2005162965.tif 000003
【００３８】
【表３】
2005162965.tif 000004
【００３９】
以上の測定の結果、実施例１の化粧フィルムは、（表２）に示すように、引張切断強さが比較例１及び２より大きく比較例３よりも小さな値を示し、伸びが比較例１及び２より小さく比較例３よりも大きな値を示し、（表３）に示す塩化ビニル樹脂製フィルムとほぼ同等の引張切断強さ及び伸びを有していることがわかった。従って、本実施例によれば、塩化ビニル樹脂製の化粧フィルムと同等かそれ以上の適当な引張切断強さ及び伸びを発現させることができ、柔軟性，加工性，カッティング性，寸法安定性，耐候性，表面光沢性等に優れた化粧フィルムが得られることが明らかになった。
また、ＰＢＴ，ＰＳＵ，ＰＰ，ＵＨＰＥを添加した実施例２乃至５の化粧フィルムは、引張切断強さが比較例１及び２より大きく比較例３よりも小さな値を示し、伸びが比較例１及び２より小さく比較例３よりも大きな値を示したが（表３）に示す塩化ビニル樹脂製フィルムより若干小さな値を示したことから、伸び等の機械的特性を調節することができ、柔軟性，加工性，カッティング性，寸法安定性等の諸特性を要求される特性に適合させることができ自在性に優れた化粧フィルムが得られることが明らかになった。
また、（表２）に示す実施例１乃至５の化粧フィルムの表面張力は、比較例１及び２より大きな値を示していることから、これより小さな表面張力を有する印刷用インクとよく濡れるため印刷性を高めるとともに、他の合成樹脂との付着性を高め容易に積層体を形成することができ汎用性に優れた化粧フィルムが得られることが明らかになった。
また、塩素を含有していないので、廃棄焼却時や火災時に有毒な塩化水素ガス等を発生したりダイオキシン類等の発生源とならず、また動物の体内のホルモン作用を攪乱すると指摘されている可塑剤の添加量を大幅に削減することができ環境保全性に優れることは明らかである。
【産業上の利用可能性】
【００４０】
本発明は、建築内装材等の装飾フィルム、広告看板用フィルム等の化粧フィルムに関し、廃棄焼却時や火災時に有毒な塩化水素ガス等を発生したりダイオキシン類等の発生源とならず、また動物の体内のホルモン作用を攪乱すると指摘されている可塑剤の添加量を大幅に削減することができ環境保全性に優れ、また塩化ビニル樹脂製の化粧フィルムと同等かそれ以上の適当な引張切断強さ及び伸びを発現させることができ、柔軟性，加工性，カッティング性，寸法安定性，耐候性，表面光沢性等に優れ、さらに適度なぬれ指数（表面張力）を付与して表面の印刷性を高めるとともに他の合成樹脂との付着性を高めることができ汎用性に優れる化粧フィルムを提供することができる。